(57)【要約】【課題】  視野角増加偏光板構造及びその製造方法の提供。【解決手段】  偏光板構造は、黒色染料で形成された黒色染料層を具え、この黒色染料層が保護層の上に位置し、且つこの黒色染料層が高分子薄膜層が放射した光を吸収し、更に、この黒色染料層の厚さがその吸収の飽和度を決定する。本発明の偏光板構造は、表示装置の視野角を増す。【選択図】        図２
2005266750.tif 000002
【特許請求の範囲】
【請求項１】
複数のダイクロイック材料を包含する高分子薄膜層と、
該高分子薄膜層の上表面と下表面に形成された保護層と、
該保護層の一つの表面に形成された混合層と、
を具えたことを特徴とする、視野角増加偏光板構造。
【請求項２】
請求項１記載の視野角増加偏光板構造において、混合層が樹脂と黒色染料を混合してなる黒色染料層とされたことを特徴とする、視野角増加偏光板構造。
【請求項３】
請求項２記載の視野角増加偏光板構造において、混合層が反射防止層及び防眩層を更に具えたことを特徴とする、視野角増加偏光板構造。
【請求項４】
混合層を具えた第１偏光板構造と、
該第１偏光板構造の上に位置するディスプレイ装置と、
該ディスプレイ装置の上に位置する第２偏光板構造と、
を具えたことを特徴とする、視野角増加偏光板構造。
【請求項５】
請求項４記載の視野角増加偏光板構造において、混合層が樹脂と黒色染料を混合してなる黒色染料層と、反射防止層及び防眩層を具えたことを特徴とする、視野角増加偏光板構造。
【発明の詳細な説明】
【技術分野】
【０００１】
本発明は一種の偏光板構造に係り、特に視野角を増加した偏光板構造に関する。
【背景技術】
【０００２】
偏光板（Ｐｏｌａｒｉｚｅｒ）はまた偏光膜（Ｐｏｌａｒｉｚｉｎｇ  Ｆｉｌｍ）とも称され、その作用は偏極性を具備しない自然光を偏極化し、並びに偏極光を発生することにある。偏極光の発生はほとんどが以下の数種類の方式を利用したものである。即ち、（１）特定物質、例えばヨウ素イオン化合物或いは染料分子中のダイクロイック（Ｄｉｃｈｒｏｉｓｍ）の特性を利用する。（２）物質、例えばニッケル結晶、グラン・トンプソン結晶等の複屈折性を利用する。（３）二つの物質の界面の反射性と屈折性を利用し、そのうち、複数層の異なる厚さの透明材料（例えばガラス）を積み重ね、自然光を適当な角度でこれらのガラス積層に入射させる時、光線は一層ずつふるい落とされ、これにより出射する光線は一定の消光比（ｅｘｔｉｎｃｔｉｏｎ  ｒａｔｉｏ）を得ると共に、部分偏光（ｐａｒｔｉａｌｌｙ  ｐｏｌａｒｉｚｅｄ  ｌｉｇｈｔ）を得る。
【０００３】
偏光膜はほとんどが吸収式及び反射式の二種類の形式に分けられ、そのうち、吸収式の偏光膜はまたＯ型、Ｅ型、金属柵型、ヨウ素系染料系偏光膜に分けられる。染料系（Ｄｙｅ  Ｔｙｐｅ  Ｐｏｌａｒｉｚｉｎｇ  Ｆｉｌｍ）はヨウ素イオン（Ｉ3 - 及びＩ5 - ）或いは染料分子を高分子薄膜、例えばポリビニルアルコール（ＰＶＡ）薄膜層中に拡散させ、ヨウ素イオン或いは染料分子にこの高分子薄膜中で規則性の配列を形成させ、これにより、その配列方向に平行な光ベクトルを吸収して垂直方向の光ベクトルのみを通過させるようにし、並びに偏極光特性を具備する偏光膜を発生する。一般に薄膜トランジスタ液晶ディスプレイ（ＴＦＴ−ＬＣＤ）に使用される偏光膜は染料系或いはヨウ素系偏光膜とされ、数ミリメートル（ｍｍ）厚さに延伸されたポリビニルアルコール薄膜層の上側と下側に保護層、例えばトリアセチルセルロース（ＴＡＣ）薄膜層が形成され、これによりポリビニルアルコール及びトリアセチルセルロース薄膜層でサンドイッチ構造状の偏光膜構造が形成される。
【０００４】
光の偏極化現象が最もよく見られるのは液晶ディスプレイ装置（ＬＣＤ）の応用中であり、例えば、ノートブック型コンピュータ、デスクトップ型モニタ、ＰＤＡ及び携帯電話等の液晶ディスプレイ装置である。偏光板は液晶ディスプレイ装置内で果たす役割は光のフィルタの如しであり、電圧不印加の時、液晶分子は上下の二つの偏光板上の配向膜の配向方向に伴い９０度ねじれた水平配列を呈し、光線が下の偏光板を通過した後に偏極光を形成し、且つ液晶分子の光学異方性により、この偏極光は液晶分子に沿って９０度ねじれ並びに上の偏光板を通過し、これにより液晶ディスプレイ装置のパネルが明の状態を呈する。但し電圧印加後、元来平行に９０度回転した液晶分子は垂直配列に変化し、これにより下の偏光板を通過した後の偏極光は原方向を維持し並びに上の偏光板の遮蔽を受け、ゆえに液晶ディスプレイ装置のパネルは暗の状態を呈し、この原理により液晶ディスプレイ装置のパネル上の明／暗の表示状況が制御（ｓｗｉｔｃｈ）される。
【０００５】
現在、液晶ディスプレイ装置は次第に市場の主流となっているが、液晶ディスプレイ装置の一部の技術、例えば視野角上の制限、動態反応速度及びディスプレイ装置の輝度表現は改善が待たれている。液晶ディスプレイ装置の表示原理は液晶分子の偏極光回転方向と複屈折率の特性を利用し、明暗の表示の効果を達成することにあり、この特性と入射光の角度とは関係があり、これにより液晶ディスプレイ装置は本質上、視野角の問題を有しており、観賞者の角度の違いにより異なる表示品質を有し、視野角が大きくなるほど目にするコントラストは低くなり、液晶ディスプレイ装置の大型化の発展に伴い、広視野角技術（Ｗｉｄｅ−Ｖｉｅｗｉｎｇ  Ａｎｇｌｅ；ＷＶＡ）はますます重要となっている。
【０００６】
図１は周知の偏光板構造の液晶ディスプレイ装置における断面図である。図１に示されるように、上偏光板１０１及び下偏光板１０１’の構造が液晶ディスプレイ装置中に提供され、上偏光板１０１中に高分子薄膜層１０３と複数の保護層１０５が包含され、下偏光板１０１’中に高分子薄膜層１０３’と複数の保護層１０５’が包含される。そのうち、保護層１０５、１０５’はそれぞれ高分子薄膜層１０３、１０３’の上側と下側に形成されている。高分子薄膜層１０３、１０３’はポリビニルアルコール（ＰＶＡ）薄膜とされ、この高分子薄膜層１０３、１０３’中に複数のダイクロイック材料（図示せず）、例えばヨウ素イオン（Ｉ3 - 及びＩ5 - ）或いは染料分子が加えられている。ヨウ素イオン或いは染料分子はこの高分子薄膜層１０３、１０３’中にあって規則性配列をなし、これにより、その配列方向に平行な光ベクトルを吸収し、並びに垂直方向の光ベクトルのみを通過させ、即ち上偏光板１０１及び下偏光板１０１’の構造は偏極性を具備しない光を変換して偏極光となす機能を有する。
【０００７】
このほか、上偏光板１０１中の高分子薄膜層１０３、下偏光板１０１’中の高分子薄膜層１０３’の上下両側にそれぞれ保護層１０５、１０５’、例えばトリアセチルセルロース（ＴＡＣ）薄膜層、セルロースアセトブチレート（ＣＡＢ）層及びアクリル樹脂層が形成される。上偏光板１０１中の保護層１０５、下偏光板１０１’中の保護層１０５’は高分子薄膜層１０３、１０３’を保護して外在環境からの機械性、湿度及び熱の損害を防止し、このほか、保護層１０５、１０５’は干渉光の偏極化を防止するため高透光の性質を具備する必要がある。
【０００８】
続いて、上偏光板１０１と下偏光板１０１’の構造が液晶ディスプレイ装置中に応用される。この液晶ディスプレイ装置は液晶セル（ＬＣ  ｃｅｌｌ）１０７、上偏光板１０１及び下偏光板１０１’を具え、そのうち、液晶セル１０７中に複数の液晶分子、例えばねじれネマティック（ＴＮ）液晶分子が包含される。このほか、上偏光板１０１と下偏光板１０１’は相互に直交するよう配置され、液晶セル１０７中の液晶分子もまた上偏光板１０１と下偏光板１０１’に伴い９０度ねじれ（ｔｗｉｓｔ）且つ平行に配列されている。液晶分子の光学異方性により、偏極性を具備しない光線が下偏光板１０１’を通過する時、偏極化されて偏極光をなし、且つこの偏極光が液晶セル１０７中の液晶分子に沿って行進し、並びに上偏光板１０１に到達する。ただし液晶ディスプレイ装置に対して電圧を印加する時、液晶セル１０７中の液晶分子の配列方向は垂直配列を呈するものとなり、且つ下偏光板１０１’を通過する偏極光方向と一致し、更に上偏光板１０１と下偏光板１０１’が９０度を呈するよう配置されているため、偏極化された光線は下偏光板１０１’より上偏光板１０１へと通過できない。この原理により電圧を通して液晶分子回転の方向を制御することで、液晶ディスプレイ装置のパネル上の光線の明暗変化を改変できる。
【０００９】
液晶分子に順序性の配列を上偏光板１０１及び下偏光板１０１’上にあって具備させるため、上偏光板１０１と下偏光板１０１’はラビングのステップを必要とし、表面のラビングにより、液晶分子の単一領域内での均一な配列を制御できる。そのうち、上偏光板１０１及び下偏光板１０１’の表面は先に定向の処理を行ない、それに一層の配向膜（図示せず）を形成させる。配向膜と液晶分子間にファンデルワールス力、偶極間引力、水素結合等の相互作用力の存在がありうるため、液晶分子を秩序を以て定向することができる。
【００１０】
この液晶ディスプレイ装置に電圧を印加した後、上偏光板１０１及び下偏光板１０１’に近い両側の液晶分子は偏光板上のラビングの影響を受けて垂直配列不能であり、即ちプレティルト角を有する。これにより、偏極化した光線の一部が液晶分子を通過して上偏光板１０１に到達する。ゆえに使用者は表示状態が暗状態の時に輝点を見る事になり、即ちいわゆる暗状態漏光の現象が生じる。ディスプレイモードにおけるコントラスト比（Ｃｏｎｔｒａｓｔ  Ｒａｔｉｏｎ；ＣＲ）の定義は透過光強度の液晶ディスプレイ装置にあっての明状態と暗状態の比の値（コントラスト度：明状態輝度／暗状態輝度）であり、これにより暗状態漏光の現象は液晶ディスプレイ装置の暗状態輝度値に影響を与え、さらに液晶ディスプレイ装置のコントラスト度上の表現に影響を与え、またそのコントラスト度は視野角度に関係がある。これにより、暗状態漏光の現象は液晶ディスプレイ装置の視野角度に影響を与え、これが即ち液晶ディスプレイ装置の視野角度不良の原因の一つである。
【００１１】
このほか、高分子薄膜層１０３及び１０３’は複数のダイクロイック材料、例えばヨウ素イオンを具えているが、このダイクロイック材料が電圧印加の後に発生する暗状（Ｄａｒｋ  Ｓｔａｔｅ）下で特定波長の光を放射し、実際に観測したところ、その波長は約４００ｎｍであり、これによりディスプレイ装置が暗状態の漏光現象の発生がもたらされる。この漏光現象の問題はディスプレイ装置の暗状態の輝度値及びそのコントラスト値に影響を与え、更にディスプレイ装置の視野角度に影響を与え、これがディスプレイ装置の視野角度不良のもう一つの原因となっている。
【発明の開示】
【発明が解決しようとする課題】
【００１２】
前述したように、ディスプレイ装置に電圧印加後、偏光板中の液晶分子がプレティルト角を発生する現象、及び、ヨウ素イオンが特定波長の光を発生する現象のいずれもがディスプレイ装置の暗状態輝度に影響を与え、これがディスプレイ装置が良好な視野角を得られない問題を引き起こす。
【００１３】
本発明の目的は、一種の偏光板の構造を提供することにあり、それは偏光板構造中に黒色染料層が加えられ、有効にディスプレイ装置の暗状態輝度値を下げ、並びにディスプレイ装置のコントラスト値を高めることができるものとする。
【００１４】
本発明のもう一つの目的は、一種の偏光板の構造を提供することにあり、それは偏光板構造中にあって黒色染料層が光学膜層中に混合され、高分子薄膜層中のダイクロイック材料が放射する光を吸収し、並びにディスプレイ装置の視野角を増すものとする。
【００１５】
本発明の別の目的は、一種の黒色染料を提供し、並びに簡単で便利な製造方法により、ディスプレイ装置の視野角増加を達成することにある。
【００１６】
以上の目的を達成するため、本発明は視野角増加偏光板構造を提供する。この偏光板構造は、高分子薄膜層、複数層の保護層及び少なくとも一層の黒色染料層を具えている。そのうち、保護層は高分子薄膜層の上表面及び下表面に位置し、高分子薄膜層は複数のダイクロイック材料、例えばヨウ素イオンを含有する。このほか、黒色染料層はそのうちの一つの保護層の表面に位置し、且つこの黒色染料層は高分子薄膜層中の複数のダイクロイック材料が放出する光を吸収する。黒色染料層は黒色染料と熱可塑性樹脂を含有し、黒色染料層の厚さにより必要な吸収の飽和度が決定される。本発明の偏光板構造により、ディスプレイ装置の暗状態輝度値を効果的に下げることができ、並びにディスプレイ装置のコントラスト度を高め、これによりディスプレイ装置の視野角を増すことができる。
【００１７】
上述の偏光板構造は、黒色染料層と光学膜層を混合したもの、例えば、防眩層或いは反射防止層からなる混合層とされ、該混合層は、保護層の上に形成される。
【課題を解決するための手段】
【００１８】
請求項１の発明は、複数のダイクロイック材料を包含する高分子薄膜層と、
該高分子薄膜層の上表面と下表面に形成された保護層と、
該保護層の一つの表面に形成された混合層と、
を具えたことを特徴とする、視野角増加偏光板構造としている。
請求項２の発明は、請求項１記載の視野角増加偏光板構造において、混合層が樹脂と黒色染料を混合してなる黒色染料層とされたことを特徴とする、視野角増加偏光板構造としている。
請求項３の発明は、請求項２記載の視野角増加偏光板構造において、混合層が反射防止層及び防眩層を更に具えたことを特徴とする、視野角増加偏光板構造としている。
請求項４の発明は、混合層を具えた第１偏光板構造と、
該第１偏光板構造の上に位置するディスプレイ装置と、
該ディスプレイ装置の上に位置する第２偏光板構造と、
を具えたことを特徴とする、視野角増加偏光板構造としている。
請求項５の発明は、請求項４記載の視野角増加偏光板構造において、混合層が樹脂と黒色染料を混合してなる黒色染料層と、反射防止層及び防眩層を具えたことを特徴とする、視野角増加偏光板構造としている。
【発明の効果】
【００１９】
本発明は偏光板構造を提供し、この偏光板構造中に黒色染料が包含され、この黒色染料が高分子薄膜層中のダイクロイック材料の放射する光の波長を吸収し、これにより、ディスプレイ装置の暗状態輝度値を下げ、並びにディスプレイ装置のコントラスト度を高め、これによりディスプレイ装置の視野角度を増すことができる。
【発明を実施するための最良の形態】
【００２０】
本発明は一種の偏光板の構造を提供し、それは、高分子薄膜層を具え、該高分子薄膜層は、複数のダイクロイック材料、例えばヨウ素イオンを含有する。続いて、高分子薄膜層の上表面と下表面にそれぞれ保護層を形成する。その後、そのうちの一つの保護層の表面上に少なくとも一層の黒色染料層を形成する。この黒色染料層は黒色染料と熱可塑性樹脂を含有する。その後、この黒色染料層の表面上に少なくとも一層の光学膜層を形成し、並びに本発明の視野角増加偏光板構造を完成する。本発明による視野角増加偏光板構造はディスプレイ装置中に応用可能である。
【実施例１】
【００２１】
本発明の第１実施例を図２を参照して説明する。図２に示されるように、厚さが数十μｍの高分子薄膜層２０１、例えばボリビニルアルコール（ＰＶＡ）薄膜を提供する。この高分子薄膜層２０１は複数のダイクロイック材料（Ｄｉｃｈｒｏｉｃ  Ｓｕｂｓｔａｎｃｅ）、例えばヨウ素イオン或いは染料分子を包含する。そのうち複数のダイクロイック材料は浸透の方式で高分子薄膜層２０１中に加えられ、並びに微加熱後、高分子薄膜層２０１を単軸（Ｕｎｉａｘｉａｌ）方向に延伸し、複数のダイクロイック材料中のヨウ素イオン或いは染料分子を無規則性の分布方向からその作用力の方向に回転させ、これによりヨウ素イオン或いは染料分子の配列に一定の方向性を持たせ、ゆえにその配列方向に平行な光ベクトルを吸収できるようにし、並びに垂直方向の光ベクトルのみを通過させるようにする。
【００２２】
高分子薄膜層２０１を延伸した後、その機械性質は下がり、砕け易くなるため、高分子薄膜層２０１の上表面と下表面にそれぞれ保護層２０３、例えばトリアセチルセルロース（ＴＡＣ）薄膜層を形成して、高分子薄膜層２０１を支持、保護し且つ高分子薄膜層２０１の回縮を防止する。保護層２０３を用いて高分子薄膜層２０１を保護すると、それが具備する高い湿気浸透性（ｍｏｉｓｔｕｒｅ  ｐｅｒｍｅａｂｉｌｉｔｙ）のために、高分子薄膜層２０１が外在環境中の湿気と高温による損害を防止することができる。このほか、保護層２０３は耐久性（Ｄｕｒａｂｉｌｉｔｙ）及び高透光性（Ｈｉｇｈ  Ｔｒａｎｓｐａｒｅｎｃｙ）の性質を具備する必要があり、それにより光の偏極化を防止できる。続いて、保護層２０３を圧力敏感の接合層（Ａｄｈｅｓｉｖｅ  ｌａｙｅｒ）（図示せず）により高分子薄膜層２０１と接合する。そのうち、この接合層はポリアクリレートとされうる。
【００２３】
続いて、この高分子薄膜層２０１上のそのうち一つの保護層２０３の上方に、少なくとも一層の黒色染料層２０５を形成し、高分子薄膜層２０１中のダイクロイック材料が放射する光を吸収するようにし、これにより暗状態輝度値を下げ、これによりディスプレイ装置のコントラスト度を高め、これによりその視野角度を増す。この黒色染料層２０５は有機溶剤により黒色染料を樹脂と混合させ、並びにそれに粘着性を具備させたもので、これにより、保護層２０３の上に付着し、溶剤揮発後に、黒色染料層２０５と保護層２０３が完全に接合する。そのうち、この有機溶剤は、エタノールとされ得て、この樹脂は熱可塑性樹脂とされうる。このほか、黒色染料層２０５は光の吸収に対して飽和の特性を具備するため、黒色染料層２０５の厚さを利用して必要な吸収の飽和度を決定できる。更に、この黒色染料層２０５は良好な光透過性を具備しなければならない。
【００２４】
その後、この黒色染料層２０５の上方表面に第１光学膜層２０７、例えば反射防止層（Ａｎｔｉ−Ｒｅｆｌｅｃｔｉｏｎ）を形成する。この第１光学膜層２０７は室外光線の干渉を減らし、並びに光透過率及びそのコントラストを高めることができる。このほか、この第１光学膜層２０７はまた良好な透過率、高度、粘着性、耐熱性及び耐久性を具備しなければならない。第１光学膜層２０７を形成した後、この第１光学膜層２０７の表面上に第２光学膜層２０９、例えば防眩層（Ａｎｔｉ−Ｇｌａｒｉｎｇ）を形成し、室外光線の反射を減らす。この第２光学膜層２０９は適当な方法、例えばサンドブラスト（Ｓａｎｄ−Ｂｌａｓｔｉｎｇ）、エンボシング（Ｅｍｂｏｓｓｉｎｇ）、或いは複数の透明な顆粒等の混合（ｂｌｅｎｄ）により、第２光学膜層２０９の上に粗い（ａｓｐｅｒｉｔｙ）の表面を形成して防眩の効果を達成する。最後に、本発明の偏光板構造を完成する。
【実施例２】
【００２５】
本発明の第２実施例は図３に示されるようであり、そのうち、高分子薄膜層３０１と保護層３０３は図２中に示される高分子薄膜層２０１と保護層２０３と同じ性質及び構造を具備する。但し、図３中では、高分子薄膜層３０１上のそのうち一つの保護層２０３の上方に少なくとも一層の混合層３０５が形成されて、高分子薄膜層３０１中のダイクロイック材料が放射する波長を吸収する。この混合層３０５の形成は、有機溶剤で黒色染料層、第１光学膜層及び樹脂を混合し、並びにそれに粘着性を具備させて保護層３０３の上に付着させられるようにし、有機溶剤揮発後に、混合層３０５と保護層３０３が完全に接合されるようにする。そのうち、この有機溶剤はエタノールとされ得て、この樹脂は熱可塑性樹脂とされ得て、第１光学膜層は反射防止層或いは防眩層とされうる。このほか、黒色染料層が光の吸収に対して飽和の特性を有することから、混合層３０５の厚さを利用して必要な吸収の飽和度を決定でき、更に、この混合層３０５は良好な光透過性を具備しなければならない。
【００２６】
この黒色染料層と反射防止層を混合し並びにこの混合層３０５を形成すれば、この混合層３０５の表面上に防眩層が形成され、反対に、この黒色染料層と防眩層を混合し並びに混合層３０５を形成すれば、この混合層３０５の表面に反射防止層が形成される。
【００２７】
続いて、この混合層３０５の上方表面に第２光学膜層３０７、例えば反射防止層或いは防眩層を形成する。この混合層３０５及び第２光学膜層３０７は室外光線の干渉を減らすことができ、並びに光透過率及びそのコントラストを高める特性を具備しうるほか、必ず良好な透過率、高度、粘着性、耐熱性及び耐久性を具備するものとされる。このほか、第２光学膜層が防眩層であれば、適当な方法、例えば、サンドブラスト（Ｓａｎｄ−Ｂｌａｓｔｉｎｇ）、エンボシング（Ｅｍｂｏｓｓｉｎｇ）、或いは複数の透明な顆粒等の混合（ｂｌｅｎｄ）により、第２光学膜層の上に粗い（ａｓｐｅｒｉｔｙ）の表面を形成して防眩の効果を達成する。最後に、本発明の偏光板構造を完成する。
【実施例３】
【００２８】
本発明の第３実施例は図４に示されるとおりであり、そのうち、本発明の偏光板構造はディスプレイ装置中に応用される。図４中、まず、偏光板の構造を提供する。この偏光板は、上偏光板４００と下偏光板４００’を包含する。そのうち、上偏光板４００は高分子薄膜層４０１と保護層４０３を包含し、この保護層４０３は高分子薄膜層４０１の上表面及び下表面に形成され、下偏光板４００’は高分子薄膜層４０１’と保護層４０３’を包含し、この保護層５０３’は高分子薄膜層４０１’の上表面及び下表面に形成されている。高分子薄膜層４０１、４０１’はポリビニルアルコール薄膜とされうる。更に、この高分子薄膜層４０１、４０１’中に複数のダイクロイック材料（図示せず）、例えばヨウ素イオン（Ｉ3 - 及びＩ5 - ）或いは染料分子が包含される。この複数のダイクロイック材料は高分子薄膜層４０１、４０１’中で規則性配列を呈し、これにより、下偏光板４００’が偏極性を具備しない光線を提供すると、この光線は下偏光板４００’、ディスプレイ装置４０９を透過して上偏光板４００に達する。そのうち、下偏光板４００’中のダイクロイック材料分子がその配列方向に平行な光ベクトルを吸収し、ただ配列方向に垂直な光ベクトルのみを通過させるため、偏極性を具備しない光線が偏極化され並びに偏極光を形成する。
【００２９】
高分子薄膜層４０１、４０１’中に含有される複数のダイクロイック材料、例えばヨウ素イオンは、電圧印加後に発生する暗状態下で特定の波長を放射し、これにより液晶ディスプレイ装置が暗状態の漏光現象を発生する。コントラスト度は液晶ディスプレイ装置の明状態と暗状態の比の値であるため、この漏光現象の問題は液晶ディスプレイ装置の暗状態輝度値及びそのコントラスト値に影響を与え、さらに液晶ディスプレイ装置の視野角度に影響を与える。これにより、本発明は高分子薄膜層４０１、４０１’の上のそのうち一つの保護層４０３、４０３’上に、少なくとも一層の混合層４０５、４０５’を形成する。そのうち、この混合層４０５、４０５’は黒色染料層と第１光学膜層及び樹脂（図示せず）を包含し、この混合層４０５、４０５’は高分子薄膜層４０１、４０１’中のダイクロイック材料が放射する光を吸収し、並びに液晶ディスプレイ装置の暗状態輝度値を下げ、そのコントラスト度を高め、これにより液晶ディスプレイ装置の視野角度を増す。そのうち、この樹脂は熱可塑性樹脂とされ得て、第１光学膜層は反射防止層或いは防眩層とされうる。このほか、混合層４０５、４０５’中の黒色染料層は光の吸収に対して飽和の特性を有することから、混合層４０５、４０５’の厚さを利用して吸収が必要な飽和度を決定できる。
【００３０】
続いて、この混合層４０５、４０５’の上方表面に第２光学膜層４０７、４０７’、例えば反射防止層或いは防眩層を形成する。説明すべきことは、以下のことである。この混合層４０５、４０５’及び第２光学膜層４０７、４０７’は室外光線の干渉を減らすことができ、並びに光透過率及びそのコントラストの特性を高めることができ、このほか、第２光学膜層４０７、４０７’が防眩層とされる時、適当な方法、例えばサンドブラスト（Ｓａｎｄ−Ｂｌａｓｔｉｎｇ）、エンボシング（Ｅｍｂｏｓｓｉｎｇ）、或いは複数の透明な顆粒等の混合（ｂｌｅｎｄ）により、第２光学膜層４０７、４０７’の上に粗い（ａｓｐｅｒｉｔｙ）の表面を形成して防眩の効果を達成する。
【００３１】
また、混合層４０５、４０５’中の黒色染料層及び第１光学膜層は独立した一層とされ得て、即ち、黒色染料層が高分子薄膜層４０１、４０１’上のそのうちの一つの保護層４０３、４０３’の表面に形成可能とされ、第１光学膜層はこの黒色染料層の上に形成され、第１光学膜層上に更に第２光学膜層が形成される。
【００３２】
以上は本発明の具体的実施例の説明であり、本発明の範囲を限定するものではなく、本発明に基づきなしうる細部の修飾或いは改変は、いずれも本発明の請求範囲に属するものとする。
【図面の簡単な説明】
【００３３】
【図１】周知の偏光板構造の液晶ディスプレイ装置における断面図である。
【図２】本発明の視野角増加偏光板構造の第１実施例の断面図である。
【図３】本発明の視野角増加偏光板構造の第２実施例の断面図である。
【図４】本発明の視野角増加偏光板構造をディスプレイ装置に応用した第３実施例の断面図である。
【符号の説明】
【００３４】
１０１  上偏光板
１０１’  下偏光板
１０３、１０３’  高分子薄膜層
１０５、１０５’  保護層
１０７  液晶セル
２０１  高分子薄膜層
２０３  保護層
２０５  黒色染料層
２０７  第１光学膜層
２０９  第２光学膜層
３０１  高分子薄膜層
３０３  保護層
３０５  混合層
３０７  第２光学膜層
４００  上偏光板
４００’  下偏光板
４０１、４０１’  高分子薄膜層
４０３、４０３’  保護層
４０５、４０５’  混合層
４０７、４０７’  第２光学膜層
４０９  ディスプレイ装置
【図１】
2005266750.tif 000003
【図２】
2005266750.tif 000004
【図３】
2005266750.tif 000005
【図４】
2005266750.tif 000006